x
КАТАЛИЗАТОРЫ ДЛЯ ВОССТАНОВЛЕНИЯ NO В ПОТОКЕ ВЫХЛОПНОГО ГАЗА И СПОСОБЫ ИХ ПРОИЗВОДСТВА

x
1. Катализатор для восстановления NO выбросов из выхлопного газового потока двигателя, работающего на бедной смеси, содержащий серебро, диспергированное на частицах глинозема, где серебро имеет диаметр менее чем приблизительно 20 нм.
2. Катализатор по п.1, где серебро имеет диаметр менее чем приблизительно 10 нм.
3. Катализатор по п.1, где катализатор существенно не содержит металлическое серебро.
4. Катализатор по п.3, где катализатор существенно не содержит серебряный глинозем.
5. Катализатор по п.1, где частицы глинозема имеют пластинчатую форму, и серебро имеет диаметр менее чем приблизительно 2 нм.
6. Катализатор по п.1, где катализатор получают путем пропитки ионным серебром поверхности гидроксилированной частицы глинозема.
7. Катализатор по п.6, где поверхностный гидроксилированный глинозем выбирают из бемита, псевдобемита или студенистого бемита, диаспоры, нордстандита, бейерита, гиббсита, где глинозем содержит гидроксильные группы, добавленные к поверхности, и их смеси.
8. Катализатор по п.6, где гидроксилированный глинозем включает псевдобемит.
9. Катализатор по п.8, где псевдобемит находится в виде частиц пластинчатой формы.
10. Катализатор по п.1, где серебро хорошо диспергировано на частицы глинозема.
11. Катализатор по п.1, где загрузка серебра на катализаторе составляет от 2 до 4% по массе.
12. Система обработки выбросов для выхлопного потока, содержащая катализатор по п.1.
13. Система обработки выбросов для выхлопного потока включает катализатор по п.11.
14. Система обработки выбросов по п.13, где катализатор расположен на керамической или металлической сотовой проточной подложке.
15. Система обработки выбросов по п.14, где система содержит второй катализатор, расположенный на второй керамической или металлической сотовой проточной подложке.
x
16. Система обработки выбросов по п.15, которая дополнительно содержит компонент, выбранный из дизельного окислительного катализатора, катализированного сажистого фильтра, сажистого фильтра, NO ловушки, частичного окисленного углеводородного катализатора, ловушки серы, катализатора из драгоценных металлов, расположенных на подложке, ловушки фосфора, и или одной, или более их комбинаций.
17. Способ получения катализатора, включающий:
обеспечение основы, содержащей частицы поверхностно гидроксилированного глинозема пластинчатой формы;
пропитку основы серебряным компонентом;
сушку пропитанной основы; и
обжиг пропитанной основы.
18. Способ по п.17, который дополнительно включает гидротермическую обработку основы.
19. Способ по п.17, при котором обжиг проводят при температуре приблизительно 540°C.
20. Способ по п.18, при котором гидротермическую обработку проводят в 10%-ном паре в воздухе.
21. Способ по п.20, при котором гидротермическую обработку проводят в течение, по крайней мере, 1 ч.
22. Способ по п.17, при котором оксидную основу пропитывают серебром в количестве приблизительно от 2 до 4% по массе.
23. Способ по п.17, при котором поверхностный гидроксилированный глинозем выбирают из бемита, псевдобемита или студенистого бемита, диаспоры, нордстандита, бейерита, гиббсита, где глинозем содержит гидроксильные группы, добавленные к поверхности, и их смеси.
24. Способ по п.23, при котором поверхностный гидроксилированный глинозем включает псевдобемит.
25. Способ по п.17, при котором катализатор существенно не содержит металлическое серебро и серебряный глинозем, а серебро имеет диаметр менее чем приблизительно 20 нм.